(57)【要約】【課題】保存安定性に優れ、歯科用セメントの接着性を向上させることが可能な歯科用プライマーを提供する。【解決手段】歯科用プライマーは、酸基を有する（メタ）アクリレートと、バナジウム化合物及び／又は銅化合物と、重合禁止剤と、水を含む。歯科用プライマーは、酸基を有する（メタ）アクリレートの含有量が１５〜６０質量％であり、バナジウム化合物及び銅化合物の総含有量が０．２５〜０．４５質量％であり、重合禁止剤の含有量が０．８〜３質量％である。【選択図】なし【特許請求の範囲】
【請求項１】
酸基を有する（メタ）アクリレートと、バナジウム化合物及び／又は銅化合物と、重合禁止剤と、水を含み、
前記酸基を有する（メタ）アクリレートの含有量が１５〜６０質量％であり、
前記バナジウム化合物及び銅化合物の総含有量が０．２５〜０．４５質量％であり、
前記重合禁止剤の含有量が０．８〜３質量％であることを特徴とする歯科用プライマー。
【請求項２】
歯科用補綴物の接着に用いられるキットであって、
請求項１に記載の歯科用プライマーと、
酸化剤を含む歯科用セメントを有することを特徴とする歯科用補綴物接着用キット。
【発明の詳細な説明】
【技術分野】
【０００１】
本発明は、歯科用プライマー及び歯科用補綴物の接着に用いられるキットに関する。
【背景技術】
【０００２】
歯科用セメントを用いて、歯科用補綴物を歯面に接着させる際に、歯科用プライマーを予め歯面に塗布することで、歯科用セメントの接着性を向上させることができる。このとき、歯科用セメントは、歯面に塗布される場合の他に、歯科用補綴物に塗布される場合がある。
【０００３】
歯科用プライマーに様々な成分を添加することで、歯科用セメントの接着性をさらに向上させることができる。
【０００４】
特許文献１には、酸基を有する（メタ）アクリレートと、水と、水溶性で揮発性の有機溶剤と、バナジウム化合物とを含む歯科用プライマーが開示されている。
【先行技術文献】
【特許文献】
【０００５】
【特許文献１】特開２０１０−２８０６３０号公報
【発明の概要】
【発明が解決しようとする課題】
【０００６】
しかしながら、歯科用プライマーの保存安定性を向上させることが望まれている。
【０００７】
そこで、本発明の一態様は、保存安定性に優れ、歯科用セメントの接着性を向上させることが可能な歯科用プライマーを提供することを目的とする。
【課題を解決するための手段】
【０００８】
本発明の一態様は、歯科用プライマーにおいて、酸基を有する（メタ）アクリレートと、バナジウム化合物及び／又は銅化合物と、重合禁止剤と、水を含み、前記酸基を有する（メタ）アクリレートの含有量が１５〜６０質量％であり、前記バナジウム化合物及び銅化合物の総含有量が０．２５〜０．４５質量％であり、前記重合禁止剤の含有量が０．８〜３質量％である。
【発明の効果】
【０００９】
本発明の一態様によれば、保存安定性に優れ、歯科用セメントの接着性を向上させることが可能な歯科用プライマーを提供することができる。
【発明を実施するための形態】
【００１０】
次に、本発明を実施するための形態を説明する。
【００１１】
＜歯科用プライマー＞
本実施形態の歯科用プライマーは、酸基を有する（メタ）アクリレートと、バナジウム化合物及び／又は銅化合物と、重合禁止剤と、水を含む。
【００１２】
本実施形態の歯科用プライマーは、有機溶媒、酸基を有さない（メタ）アクリレート、フィラー、還元剤等をさらに含んでいてもよい。
【００１３】
以下、歯科用プライマーを構成する成分について説明する。
【００１４】
＜酸基を有する（メタ）アクリレート＞
本願明細書及び特許請求の範囲において、（メタ）アクリレートとは、アクリレート又はメタクリレートの各種モノマー、オリゴマーあるいはプレポリマーを意味し、（メタ）アクリロイルオキシ基を１個以上有する。また、（メタ）アクリロイルオキシ基とは、メタクリロイルオキシ基及び／又はアクリロイルオキシ基を意味する。
【００１５】
本実施形態の歯科用プライマーは、酸基を有する（メタ）アクリレートを含むため、歯科用セメントの接着性を向上させることができる。
【００１６】
酸基を有する（メタ）アクリレートとしては、例えば、リン酸基を有する（メタ）アクリレート、チオリン酸基を有する（メタ）アクリレート、カルボキシル基を有する（メタ）アクリレート等が挙げられ、二種以上併用してもよい。
【００１７】
酸基を有する（メタ）アクリレートは、複数個の酸基を有していてもよい。
【００１８】
リン酸基又はチオリン酸基は、カルボキシル基よりも強い酸性を示す。このため、歯科用プライマーは、リン酸基又はチオリン酸基を有する（メタ）アクリレートを含むと、歯面のスメアー層の溶解性や歯質脱灰性を向上させることができ、特に、歯科用セメントのエナメル質に対する接着性を向上させることができる。
【００１９】
リン酸基を有する（メタ）アクリレートとしては、２−（メタ）アクリロイルオキシエチルジハイドロジェンホスフェート、ビス［２−（メタ）アクリロイルオキシエチル］ハイドロジェンホスフェート、２−（メタ）アクリロイルオキシエチルフェニルハイドロジェンホスフェート、６−（メタ）アクリロイルオキシヘキシルジハイドロジェンホスフェート、６−（メタ）アクリロイルオキシヘキシルフェニルハイドロジェンホスフェート、１０−（メタ）アクリロイルオキシデシルジハイドロジェンホスフェート、１，３−ジ（メタ）アクリロイルプロパン−２−ジハイドロジェンホスフェート、１，３−ジ（メタ）アクリロイルプロパン−２−フェニルハイドロジェンホスフェート、ビス［５−｛２−（メタ）アクリロイルオキシエトキシカルボニル｝ヘプチル］ハイドロジェンホスフェート等が挙げられる。中でも、歯科用プライマー併用時の歯科用セメントの接着性及び（メタ）アクリレート自体の安定性の点から、１０−（メタ）アクリロイルオキシデシルジハイドロジェンホスフェートが特に好ましい。
【００２０】
カルボキシル基を有する（メタ）アクリレートとしては、４−（メタ）アクリロイルオキシエチルトリメリット酸、４−（メタ）アクリロイルオキシエチルトリメリット酸無水物、４−（メタ）アクリロイルオキシデシルトリメリット酸、４−（メタ）アクリロイルオキシデシルトリメリット酸無水物、１１−（メタ）アクリロイルオキシ−１，１−ウンデカンジカルボン酸、１，４−ジ（メタ）アクリロイルオキシピロメリット酸、２−（メタ）アクリロイルオキシエチルマレイン酸、２−（メタ）アクリロイルオキシエチルフタル酸、２−（メタ）アクリロイルオキシエチルヘキサヒドロフタル酸等が挙げられる。中でも、歯科用プライマー併用時の歯科用セメントの接着性の点から、４−（メタ）アクリロイルオキシエチルトリメリット酸、４−（メタ）アクリロイルオキシエチルトリメリット酸無水物が特に好ましい。
【００２１】
チオリン酸基を有する（メタ）アクリレートとしては、２−（メタ）アクリロイルオキシエチルジハイドロジェンチオホスフェート、３−（メタ）アクリロイルオキシプロピルジハイドロジェンチオホスフェート、４−（メタ）アクリロイルオキシブチルジハイドロジェンチオホスフェート、５−（メタ）アクリロイルオキシペンチルジハイドロジェンチオホスフェート、６−（メタ）アクリロイルオキシヘキシルジハイドロジェンチオホスフェート、７−（メタ）アクリロイルオキシヘプチルジハイドロジェンチオホスフェート、８−（メタ）アクリロイルオキシオクチルジハイドロジェンチオホスフェート、９−（メタ）アクリロイルオキシノニルジハイドロジェンチオホスフェート、１０−（メタ）アクリロイルオキシデシルジハイドロジェンチオホスフェート、１１−（メタ）アクリロイルオキシウンデシルジハイドロジェンチオホスフェート、１２−（メタ）アクリロイルオキシドデシルジハイドロジェンチオホスフェート、１３−（メタ）アクリロイルオキシトリデシルジハイドロジェンチオホスフェート、１４−（メタ）アクリロイルオキシテトラデシルジハイドロジェンチオホスフェート、１５−（メタ）アクリロイルオキシペンタデシルジハイドロジェンチオホスフェート、１６−（メタ）アクリロイルオキシヘキサデシルジハイドロジェンチオホスフェート、１７−（メタ）アクリロイルオキシヘプタデシルジハイドロジェンチオホスフェート、１８−（メタ）アクリロイルオキシオクタデシルジハイドロジェンチオホスフェート、１９−（メタ）アクリロイルオキシノナデシルジハイドロジェンチオホスフェート、２０−（メタ）アクリロイルオキシイコシルジハイドロジェンチオホスフェート等が挙げられる。中でも、歯科用プライマー併用時の歯科用セメントの接着性及び（メタ）アクリレート自体の安定性の点から、１０−（メタ）アクリロイルオキシデシルジハイドロジェンチオホスフェートが特に好ましい。
【００２２】
歯科用プライマー中の酸基を有する（メタ）アクリレートの含有量は、１５〜６０質量％であり、１５〜３０質量％であることが好ましい。歯科用プライマー中の酸基を有する（メタ）アクリレートの含有量が１５質量％未満であると、歯科用プライマーの保存安定性が低下し、６０質量％を超えると、歯科用プライマーの均一性が低下する。
【００２３】
＜バナジウム化合物及び銅化合物＞
バナジウム化合物及び銅化合物は、還元剤又は光重合促進剤として機能する。
【００２４】
バナジウム化合物としては、特に限定されないが、バナジウム（ＩＩＩ）トリアセチルアセトネート（Ｖ（ａｃａｃ）３）、バナジルアセチルアセトネート（ＶＯ（ａｃａｃ）２）、バナジルステアレート、ナフテン酸バナジウム（ＩＩＩ）、バナジウム（ＩＩＩ）ベンゾイルアセトネート等が挙げられ、二種以上併用してもよい。中でも、バナジルアセチルアセトネートが特に好ましい。
【００２５】
銅化合物としては、特に限定されないが、アセチルアセトン銅（ＩＩ）、４−シクロヘキシル酪酸銅（ＩＩ）、酢酸銅（ＩＩ）、オレイン酸銅（ＩＩ）、硫酸銅（ＩＩ）、塩化銅（ＩＩ）、グルコン酸銅（ＩＩ）、オレイン酸銅（ＩＩ）、エチレンジアミン四酢酸二ナトリウム銅（ＩＩ）、塩化銅（ＩＩ）、硝酸銅（ＩＩ）、酢酸銅（ＩＩ）、アクリル酸銅（ＩＩ）、メタクリル酸銅（ＩＩ）等が挙げられ、二種以上併用してもよい。中でも、グルコン酸銅（ＩＩ）が特に好ましい。
【００２６】
歯科用プライマー中のバナジウム化合物及び銅化合物の総含有量は、０．２５〜０．４５質量％であり、０．３〜０．４質量％であることが好ましい。歯科用プライマー中のバナジウム化合物及び銅化合物の総含有量が０．２５質量％未満であると、歯科用プライマー併用時の歯科用セメントの接着性が低下し、０．４５質量％を超えると、歯科用プライマーの保存安定性が低下する。
【００２７】
なお、本実施形態の歯科用プライマーは、還元剤として機能するバナジウム化合物及び／又は銅化合物を含むため、化学重合開始剤として機能する酸化剤を含まないことが好ましい。これにより、歯科用プライマーの保存安定性が向上する。
【００２８】
＜重合禁止剤＞
重合禁止剤としては、特に限定されないが、ジブチルヒドロキシトルエン、２，６−ｔ−ブチル−２，４−キシレノール等が挙げられ、二種以上併用してもよい。
【００２９】
歯科用プライマー中の重合禁止剤の含有量は、０．８〜３質量％であり、１〜２質量％であることが好ましい。歯科用プライマー中の重合禁止剤の含有量が０．８質量％未満であると、歯科用プライマーの保存安定性が低下し、３質量％を超えると、歯科用プライマー併用時の歯科用セメントの接着性が低下する。
【００３０】
＜水＞
本実施形態の歯科用プライマーは、水を含むため、酸基を有する（メタ）アクリレートの酸基が解離し、セルフエッチングプライマーとして機能し、その結果、歯面のスメアー層の溶解性、歯質脱灰性及び歯質への浸透性が向上する。このため、リン酸エッチング液等により、歯面を前処理しなくても、歯科用プライマーを使用することができる。また、予めリン酸エッチング液等により、歯面を前処理すると、歯質への浸透性が向上し、歯科用プライマー併用時の歯科用セメントの接着性が向上する。
【００３１】
歯科用プライマー中の水の含有量は、１０〜５０質量％であることが好ましく、２０〜４０質量％であることがさらに好ましい。歯科用プライマー中の水の含有量が１０質量％以上であると、歯面のスメアー層の溶解性、歯質脱灰性及び歯質への浸透性が向上し、５０質量％以下であると、歯科用プライマーの均一性が向上する。
【００３２】
＜有機溶媒＞
有機溶媒としては、特に限定されないが、メタノール、エタノール、プロパノール、イソプロパノール、ブタノール、ペンタノール、アセトン、メチルエチルケトン、メチルイソブチルケトン、トルエン、キシレン、酢酸エチル、酢酸ブチル、セロソルブ、テトラヒドロフラン、ジオキサン、ジクロロメタン、クロロホルム、四塩化炭素、トリクロロエチレン、ジメチルホルムアミド、ジメチルスルホキシド等が挙げられ、二種以上併用してもよい。中でも、エタノール、アセトンが特に好ましい。
【００３３】
歯科用プライマー中の有機溶媒の含有量は、５〜７０質量％であることが好ましく、１０〜４０質量％であることがさらに好ましい。歯科用プライマー中の有機溶媒の含有量が１０質量％以上であることにより、歯科用プライマーの乾燥性が向上し、４０質量％以下であることにより、歯科用プライマーの均一性が向上する。
【００３４】
＜酸基を有さない（メタ）アクリレート＞
酸基を有さない（メタ）アクリレートとしては、特に限定されないが、メチル（メタ）アクリレート、エチル（メタ）アクリレート、イソプロピル（メタ）アクリレート、ｎ−ブチル（メタ）アクリレート、イソブチル（メタ）アクリレート、ヒドロキシプロピル（メタ）アクリレート、テトラヒドロフルフリル（メタ）アクリレート、グリシジル（メタ）アクリレート、２−ヒドロキシエチル（メタ）アクリレート、２−ヒドロキシプロピル（メタ）アクリレート、３−ヒドロキシプロピル（メタ）アクリレート、２−メトキシエチル（メタ）アクリレート、２−エトキシエチル（メタ）アクリレート、２−メチルヘキシル（メタ）アクリレート、２−エチルヘキシル（メタ）アクリレート、ベンジル（メタ）アクリレート、２−ヒドロキシ−１，３−ジ（メタ）アクリロイルオキシプロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、トリメチロールエタントリ（メタ）アクリレート、ペンタエリスリトールトリ（メタ）アクリレート、トリメチロールメタントリ（メタ）アクリレート、ペンタエリスリトールテトラ（メタ）アクリレート、ポリブチレングリコールジ（メタ）アクリレート、ビスフェノールＡジグリシジル（メタ）アクリレート、ジ−２−（メタ）アクリロイルオキシエチル−２，２，４−トリメチルヘキサメチレンジカルバメート、１，３，５−トリス［１，３−ビス｛（メタ）アクリロイルオキシ｝−２−プロポキシカルボニルアミノヘキサン］−１，３，５−（１Ｈ，３Ｈ，５Ｈ）トリアジン−２，４，６−トリオン、２，２−ビス−４−（３−（メタ）アクリロイルオキシ−２−ヒドロキシプロピル）−フェニルプロパン、Ｎ，Ｎ'−（２，２，４−トリメチルヘキサメチレン）ビス〔２−（アミノカルボキシ）プロパン−１，３−ジオール〕テトラメタクリレート、２，２'−ビス（４−ヒドロキシシクロヘキシル）プロパンと２−オキシパノンとヘキサメチレンジイソシアネートと２−ヒドロキシエチル（メタ）アクリレートとからなるウレタンオリゴマーの（メタ）アクリレート、１，３−ブタンジオールとヘキサメチレンジイソシアネートと２−ヒドロキシエチル（メタ）アクリレートとからなるウレタンオリゴマーの（メタ）アクリレート等が挙げられる。中でも、２−ヒドロキシ−１，３−ジ（メタ）アクリロイルオキシプロパンが特に好ましい。
【００３５】
歯科用プライマー中の酸基を有さない（メタ）アクリレートの含有量は、０．５〜４５質量％であることが好ましく、１０〜３５質量％であることがさらに好ましい。歯科用プライマー中の酸基を有さない（メタ）アクリレートの含有量が０．５質量％以上であることにより、歯科用プライマー併用時の歯科用セメントの接着性が向上し、４５質量％以下であることにより、その他の成分の含有量を確保することができ、歯科用プライマーの保存安定性が向上する。
【００３６】
＜フィラー＞
フィラーは、有機フィラー及び無機フィラーのいずれであってもよいが、無機フィラーであることが好ましい。
【００３７】
無機フィラーとしては、特に限定されないが、シリカ粉末、ヒュームドシリカ、アルミナ粉末、ガラス粉末（例えば、バリウムガラス粉末、フルオロアルミノシリケートガラス粉末）等が挙げられ、二種以上併用してもよい。
【００３８】
無機フィラーは、必要に応じて、シランカップリング剤等の表面処理剤で処理されていてもよい。
【００３９】
歯科用プライマー中のフィラーの含有量は、０．１〜２０質量％であることが好ましく、０．５〜１０質量％であることがさらに好ましい。歯科用プライマー中のフィラーの含有量が０．１質量％以上２０質量％以下であることにより、歯科用プライマー併用時の歯科用セメントの接着性が向上する。
【００４０】
＜還元剤＞
還元剤としては、特に限定されないが、アミン化合物、スルフィン酸類、チオ尿素類、システイン類、アスコルビン酸類等が挙げられ、二種以上併用してもよい。
【００４１】
アミン化合物としては、Ｎ，Ｎ−ジメチル−ｐ−トルイジン、Ｎ，Ｎ−ジエチル−ｐ−トルイジン、Ｎ，Ｎ−ジメチルアニリン、Ｎ，Ｎ−ビス（２−ヒドロキシエチル）−ｐ−トルイジン、Ｎ，Ｎ−ジメチルアミノエチルメタクリレート、トリエタノールアミン、４−ジメチルアミノ安息香酸メチル、４−ジメチルアミノ安息香酸エチル、４−ジメチルアミノ安息香酸イソアミル、トリエチルアミン、Ｎ−エチルジエタノールアミン、トリエタノールアミン等のアミン化合物、Ｎ−フェニルグリシン等が挙げられる。
【００４２】
スルフィン酸類としては、ｐ−トルエンスルフィン酸ナトリウム、ｐ−トルエンスルフィン酸リチウム、ベンゼンスルフィン酸、ベンゼンスルフィン酸ナトリウム、ｐ−トルエンスルホニルクロライド、ｐ−トルエンスルホニルフルオライド、ｏ−トルエンスルホニルイソシアネート、ｐ−アセトアミドベンゼンスルフィン酸ナトリウム等が挙げられる。
【００４３】
チオ尿素類としては、チオ尿素、エチレンチオ尿素、Ｎ−メチルチオ尿素、Ｎ−エチルチオ尿素、Ｎ−プロピルチオ尿素、Ｎ−ブチルチオ尿素、Ｎ−ラウリルチオ尿素、Ｎ−フェニルチオ尿素、Ｎ−シクロヘキシルチオ尿素、Ｎ，Ｎ−ジメチルチオ尿素、Ｎ，Ｎ−ジエチルチオ尿素、Ｎ，Ｎ−ジプロピルチオ尿素、Ｎ，Ｎ−ジ−ブチルチオ尿素、Ｎ，Ｎ−ジラウリルチオ尿素、Ｎ，Ｎ−ジフェニルチオ尿素、Ｎ，Ｎ−ジシクロヘキシルチオ尿素、トリメチルチオ尿素、テトラメチルチオ尿素、Ｎ−アセチルチオ尿素、Ｎ−ベンゾイルチオ尿素、１−アリル−３−（２−ヒドロキシエチル）−２−チオ尿素、１−（２−テトラヒドロフルフリル）−２−チオ尿素等が挙げられる。中でも、Ｎ−ベンゾイルチオ尿素が特に好ましい。
【００４４】
システイン類としては、システイン及びシステインの誘導体が挙げられる。
【００４５】
システインの誘導体としては、システインメチル、システインエチル、Ｎ−メチルシステイン、Ｎ−エチルシステイン、Ｎ−アセチルシステイン、Ｎ，Ｎ−ジメチルシステイン、Ｎ，Ｎ−ジエチルシステイン、Ｎ，Ｎ−ジアセチルシステイン、グルタチオン等が挙げられる。
【００４６】
アスコルビン酸類としては、アスコルビン酸、アスコルビン酸ナトリウム、アスコルビン酸カルシウム、アスコルビン酸カリウム等が挙げられる。
【００４７】
歯科用プライマー中の還元剤の含有量は、０．１〜１０質量％であることが好ましく、０．２〜５質量％であることがさらに好ましい。歯科用プライマー中の還元剤の含有量が０．１質量％以上１０質量％以下であることにより、歯科用プライマー併用時の歯科用セメントの接着性が向上する。
【００４８】
＜歯科用補綴物接着用キット＞
本実施形態の歯科用プライマーは、例えば、酸化剤を含み、必要に応じて、光重合開始剤をさらに含む歯科用セメントと組み合わせて使用することにより、歯科用補綴物を歯面に接着させることができる（例えば、特許文献１参照）。
【００４９】
なお、歯科用セメントは、酸基を有する（メタ）アクリレートを含むセルフアドヒーシブ型レジンセメントであってもよいし、酸基を有する（メタ）アクリレートを含まないプライマー併用型レジンセメントであってもよい。
【００５０】
歯科用補綴物を構成する材料としては、コンポジットレジン等のレジン、貴金属を含む合金、ジルコニア、アルミナ等のセラミックス等が挙げられる。
【実施例】
【００５１】
以下、実施例及び比較例を挙げ、本発明をさらに詳細に説明するが、本発明は、実施例に限定されるものではない。
【００５２】
＜実施例１〜１０、比較例１〜７＞
表１に示す配合［質量％］で、有機溶媒、水、重合禁止剤、酸基を有するメタクリレート、酸基を有さないメタクリレート、バナジウム化合物、銅化合物、還元剤、フィラーを混合することにより、プライマーを作製した。
【００５３】
なお、表１における略称の意味は、以下の通りである。
【００５４】
ＢＨＴ：ジブチルヒドロキシトルエン
ＩＡ：２，６−ｔ−ブチル−２，４−キシレノール
ＭＤＴＰ：１０−メタクリロイルオキシデシルジハイドロジェンチオホスフェート
４−ＭＥＴ：４−メタクリロイルオキシエチルトリメリット酸無水物
ＭＤＰ：１０−メタクリロイルオキシデシルジハイドロジェンホスフェート
ＧＤＭＡ：２−ヒドロキシ−１，３−ジメタアクリロイルオキシプロパン
ＶＡＡ：バナジルアセチルアセトネート
Ｃｕ（Ｇｌｕ）２：グルコン酸銅（ＩＩ）
ＮＢＴＵ：Ｎ−ベンゾイルチオ尿素
アルミナ粉末：アエロキサイド（登録商標）ＡｌｕＣ（日本アエロジル社製）
シリカ粉末：アエロジル（登録商標）Ｒ８１２（日本アエロジル社製）
次に、プライマーの保存安定性及びプライマー併用時のレジンセメントの象牙質に対する接着性を評価した。
【００５５】
＜保存安定性＞
高密度ポリエチレン製の容器にプライマーを入れて密封し、６０℃の環境下で２週間放置した後、プライマーの状態を目視により確認し、プライマーの保存安定性を評価した。なお、保存安定性の判定基準は、以下の通りである。
【００５６】
○：プライマーのゲル化及び変色の何れも確認されなかった場合
×：プライマーのゲル化又は変色が確認された場合
＜プライマー併用時のレジンセメントの象牙質に対する接着性＞
直径１０ｍｍのステンレス鋼製のロッドを＃１２０耐水研磨紙で研磨した後、サンドブラスト処理し、引張試験用治具とした。
【００５７】
牛歯の象牙質を＃３２０耐水研磨紙で研磨し、平坦にした研磨面に、直径２．５ｍｍの穴が開いている厚さ１００μｍのポリテトラフルオロエチレン製のシールを貼り付け、被接着面の面積を規定した。
【００５８】
牛歯の象牙質の被接着面にプライマーを塗布し、１０秒間放置した後、エアーブローにより乾燥させた。
【００５９】
セルフアドヒーシブ型レジンセメントとしての、ジーセムセラスマート（ジーシー社製）の練和物をロッドに適量塗布した後、牛歯の象牙質の被接着面に圧接した。次に、余剰のセメントを探針で除去し、３７℃、９５％ＲＨの環境下で１時間放置した後、３７℃の蒸留水中に２３時間浸漬して、試験体とした。
【００６０】
精密万能試験機オートグラフＡＧ−Ｉ（島津製作所社製）を用いて、クロスヘッドスピード１ｍｍ／分の条件で、５個の試験体の引張試験を実施した後、引張接着強さの平均値を求め、プライマー併用時のレジンセメントの象牙質に対する接着性を評価した。なお、プライマー併用時のレジンセメントの象牙質に対する接着性の判定基準は、以下の通りである。
【００６１】
◎：引張接着強さの平均値が１５ＭＰａ以上である場合
○：引張接着強さの平均値が１０ＭＰａ以上１５ＭＰａ未満である場合
△：引張接着強さの平均値が６ＭＰａ以上１０ＭＰａ未満である場合
×：引張接着強さの平均値が６ＭＰａ未満である場合
表１に、プライマーの保存安定性及びプライマー併用時のレジンセメントの象牙質に対する接着性の評価結果を示す。
【００６２】
【表１】
2018168099.tif 000002
【００６３】
表１から、実施例１〜１０のプライマーは、保存安定性が高いことがわかる。また、実施例１〜１０のプライマーを併用すると、レジンセメントの象牙質に対する接着性が高くなる。
【００６４】
これに対して、比較例１、６、７のプライマーは、酸基を有するメタクリレートの含有量が５〜１１．１質量％であるため、保存安定性が低い。
【００６５】
比較例２のプライマーは、バナジウム化合物の含有量が０．５質量％であるため、保存安定性が低い。
【００６６】
比較例３のプライマーは、重合禁止剤の含有量が０．５質量％であるため、保存安定性が低い。
【００６７】
比較例４のプライマーは、重合禁止剤の含有量が５質量％である。このため、比較例４のプライマーを併用すると、レジンセメントの象牙質に対する接着性が低くなる。
【００６８】
比較例５のプライマーは、バナジウム化合物の含有量が０．１５質量％である。このため、比較例５のプライマーを併用すると、レジンセメントの象牙質に対する接着性が低くなる。